(57)【要約】      （修正有）【課題】長期耐久性、ＥＶＡ密着性が良好な太陽電池用バックシートを提供する。【解決手段】ポリエステル樹脂からなる基材層（Ｐ１層）と、前記Ｐ１層に隣接して易接着層（Ｐ２層）を有する太陽電池裏面保護用シートであって、次の要件を全て満たす太陽電池裏面保護用シート。（１）Ｐ２層がＰ１層を形成するポリエステル樹脂、エチレン−酢酸ビニル共重合体樹脂のどちらにも１０Ｎ／１０ｍｍ以上の接着強度を有する。（２）Ｐ２層が海島構造を有しており、かつＰ２層の表面に表れている島成分の大きさが円相当径にして平均直径０．１μｍ以上５μｍ未満である。【選択図】なし【特許請求の範囲】
【請求項１】
ポリエステル樹脂からなる基材層（Ｐ１層）と、前記Ｐ１層に隣接する易接着層（Ｐ２層）を有する太陽電池裏面保護用シートであって、次の（１）、（２）の要件を満たす太陽電池裏面保護用シート。
（１）Ｐ２層がＰ１層を形成するポリエステル樹脂、エチレン−酢酸ビニル共重合体樹脂のどちらにも１０Ｎ／１０ｍｍ以上の接着強度を有する。
（２）Ｐ２層が海島構造を有しており、かつＰ２層の表面に表れている島成分の大きさが円相当径にして平均直径０．１μｍ以上５μｍ未満である。
【請求項２】
前記Ｐ２層の表面に表れている島成分が、Ｐ２層表面の１００μｍ２あたり３個以上２００個未満存在する、請求項１に記載の太陽電池裏面保護用シート。
【請求項３】
前記Ｐ２層が海成分を構成する樹脂Ａ、島成分を構成する樹脂Ｂを含み、かつ、前記樹脂Ａがウレタン樹脂を含み、前記樹脂Ｂがオレフィン樹脂を含むことを特徴とする、請求項１または２に記載の太陽電池裏面保護用シート。
【請求項４】
前記ウレタン樹脂のガラス転移温度Ｔｇが０℃以上４０℃以下であることを特徴とする、請求項３に記載の太陽電池裏面保護用シート。
【請求項５】
前記オレフィン樹脂が、変性ポリオレフィン樹脂であることを特徴とする、請求項３または４に記載の太陽電池裏面保護用シート。
【請求項６】
前記変性ポリオレフィン樹脂が、エチレン−酢酸ビニル共重合体樹脂であることを特徴とする、請求項５に記載の太陽電池裏面保護用シート。
【請求項７】
前記Ｐ２層が、前記樹脂Ａ、前記樹脂Ｂ、架橋剤Ｃを含む塗剤をＰ１層に塗布、乾燥することにより得られることを特徴とする、請求項３〜６のいずれかに記載の太陽電池裏面保護用シート。
【請求項８】
前記Ｐ２層の厚みが０．１μｍ以上３μｍ未満であることを特徴とする、請求項１〜７のいずれかに記載の太陽電池裏面保護用シート。
【請求項９】
前記Ｐ１層を構成する樹脂が、固有粘度ＩＶが０．６５ｄｌ／ｇ以上０．８０ｄｌ／ｇ以下、かつ末端カルボキシル基量が２５当量／トン以下のポリエチレンテレフタレートである請求項１〜８のいずれかに記載の太陽電池裏面保護用シート。
【請求項１０】
請求項１〜９のいずれかに記載された太陽電池裏面保護用シートを用いた太陽電池。
【発明の詳細な説明】
【技術分野】
【０００１】
本発明は、太陽電池セルの封止材との密着性が良く、長期耐久性、部分放電電圧、加工適性が良好な太陽電池裏面保護用シートに関する。
【背景技術】
【０００２】
近年、半永久的で無公害の次世代エネルギー源として太陽光発電が注目を浴びており、太陽電池は急速に普及しつつある。太陽電池は、発電素子をエチレン−酢酸ビニル共重合体（以降ＥＶＡと称することがある）などの透明な封止材により封止したものに、ガラスなどの透明基板と、バックシートと呼ばれる樹脂シートを貼り合わせて構成される。太陽光は透明基板を通じて太陽電池内に導入される。太陽電池内に導入された太陽光は、発電素子にて、吸収され、吸収された光エネルギーは、電気エネルギーに変換される。変換された電気エネルギーは発電素子に接続したリード線にて取り出されて、各種電気機器に使用される。
【０００３】
ここで、従来の太陽電池裏面保護用シートには、安価で高性能である二軸延伸ポリエチレンテレフタレート（以降ＰＥＴと称する）に、種々の素材をドライラミネートなどの方法にて貼り合わせることによってバリア性や電気特性を付与する検討がされてきた。しかしながら、ＰＥＴなどのポリエステル樹脂は封止材との密着性が弱い。そのため、従来では、ＰＥＴなどのポリエステル樹脂に封止材との密着性に優れたポリオレフィン樹脂シートをラミネートし、ポリオレフィン樹脂シートを太陽電池裏面保護用シートの封止材接着面として用いることが一般的であった。
【０００４】
また、最近では、二軸延伸されたポリエステルフィルムの表面に易接着層を設け、封止材に直接張り合わせることが可能なポリエステルシート（特許文献１、２、３、４）などが開示されている。
【先行技術文献】
【特許文献】
【０００５】
【特許文献１】特開２００６−１５２０１３号公報
【特許文献２】特許第４８０３３１７号公報
【特許文献３】特開２０１２−６９８３５号公報
【特許文献４】国際公開第２００８／０６９０２４号パンフレット
【発明の概要】
【発明が解決しようとする課題】
【０００６】
しかしながら、特許文献１〜４に挙げられた従来の易接着層では封止材との密着性が非常に弱く、太陽電池セルの加工時はもちろん、太陽電池セルとして屋外で用いられている間に封止材との界面または易接着の層間で剥離しやすいという問題があった。この問題を解決するため、本発明では従来の課題を鑑みて、封止材との密着性、加工適性が良好な太陽電池裏面保護用シートを提供することを目的とする。
【課題を解決するための手段】
【０００７】
上記課題を解決するために本発明は以下の構成をとる。すなわち、ポリエステル樹脂からなる基材層（Ｐ１層）と、前記Ｐ１層に隣接して易接着層（Ｐ２層）を有する太陽電池裏面保護用シートであって、次の（１）、（２）の要件を満たす太陽電池裏面保護用シート。
（１）Ｐ２層がＰ１層を形成するポリエステル樹脂、エチレン−酢酸ビニル共重合体樹脂のどちらにも１０Ｎ／１０ｍｍ以上の接着強度を有する。
（２）Ｐ２層が海島構造を有しており、かつＰ２層の表面に表れている島成分の大きさが円相当径にして平均直径０．１μｍ以上５μｍ未満である。
【発明の効果】
【０００８】
本発明によれば、従来の二軸延伸されたポリエステルフィルムの表面に易接着層を設けた積層シートに比べて、封止材との密着性、部分放電電圧、加工適正が良好な太陽電池裏面保護用シートとして好適に使用でき、さらに該シートを用いることによって高性能な太陽電池を提供することができる。
【図面の簡単な説明】
【０００９】
【図１】本発明の太陽電池裏面保護用シートを用いた太陽電池の構成の一例を模式的に示す断面図である。
【発明を実施するための形態】
【００１０】
本発明における太陽電池裏面保護用シートは、ポリエステル樹脂からなる基材層（Ｐ１層）と、前記Ｐ１層に隣接して易接着層（Ｐ２層）を有する太陽電池裏面保護用シートであって、次の（１）、（２）の要件を満たす太陽電池裏面保護用シートである。
（１）Ｐ２層がＰ１層を形成するポリエステル樹脂、エチレン−酢酸ビニル共重合体樹脂のどちらにも１０Ｎ／１０ｍｍ以上の接着強度を有する。
（２）Ｐ２層が海島構造を有しており、かつＰ２層の表面に表れている島成分の大きさが円相当径にして平均直径０．１μｍ以上５μｍ未満である。
【００１１】
（基材層（Ｐ１層））
まず、本発明のＰ１層は、ポリエステル樹脂を主たる構成成分とする。ここで、ポリエステル樹脂を主たる構成成分とするとは、該Ｐ１層を構成する樹脂に対してポリエステル樹脂が５０質量％を超えて含有されていることをいう。Ｐ１層を構成するポリエステル樹脂としては、具体的にはポリエチレンテレフタレート、ポリエチレン−２、６−ナフタレート、ポリプロピレンテレフタレート、ポリブチレンテレフタレート、ポリ乳酸などが挙げられる。また、本発明に用いられるポリエステル樹脂は、１）ジカルボン酸もしくはそのエステル形成性誘導体（以下、「ジカルボン酸成分」と総称する）とジオール成分の重縮合、２）一分子内にカルボン酸もしくはカルボン酸誘導体と水酸基を有する化合物の重縮合、および１）２）の組み合わせにより得ることができる。また、ポリエステル樹脂の重合は常法により行うことができる。
【００１２】
１）において、ジカルボン酸成分としては、マロン酸、コハク酸、グルタル酸、アジピン酸、スベリン酸、セバシン酸、ドデカンジオン酸、ダイマー酸、エイコサンジオン酸、ピメリン酸、アゼライン酸、メチルマロン酸、エチルマロン酸等の脂肪族ジカルボン酸類、アダマンタンジカルボン酸、ノルボルネンジカルボン酸、シクロヘキサンジカルボン酸、デカリンジカルボン酸などの脂環族ジカルボン酸、テレフタル酸、イソフタル酸、フタル酸、１，４−ナフタレンジカルボン酸、１，５−ナフタレンジカルボン酸、２，６−ナフタレンジカルボン酸、１，８−ナフタレンジカルボン酸、４，４’−ジフェニルジカルボン酸、４，４’−ジフェニルエーテルジカルボン酸、４，４’−ジフェニルスルホンジカルボン酸、５−ナトリウムスルホイソフタル酸、フェニルエンダンジカルボン酸、アントラセンジカルボン酸、フェナントレンジカルボン酸、９，９’−ビス（４−カルボキシフェニル）フルオレン酸などの芳香族ジカルボン酸、もしくはそのエステル誘導体などが代表例としてあげられる。また、これらは単独で用いても、複数種類用いても構わない。
【００１３】
また、上述のジカルボン酸成分の少なくとも一方のカルボキシ末端に、ｌ-ラクチド、ｄ−ラクチド、ヒドロキシ安息香酸などのオキシ酸類およびその誘導体や該オキシ酸類が複数個連なったもの等を縮合させたジカルボキシ化合物も用いることができる。
【００１４】
次に、ジオール成分としては、エチレングリコール、１，２−プロパンジオール、１，３−プロパンジオール、１，４−ブタンジオール、１，２−ブタンジオール、１，３−ブタンジオールなどの脂肪族ジオール、シクロヘキサンジメタノール、スピログリコール、イソソルビドなどの脂環式ジオール、ビスフェノールＡ、１，３−ベンゼンジメタノール，１，４−ベンセンジメタノール、９，９’−ビス（４−ヒドロキシフェニル）フルオレンなどの芳香族ジオールが代表例としてあげられる。また、これらは単独で用いても、必要に応じて、複数種類用いても構わない。また、上述のジオール成分の少なくとも一方のヒドロキシ末端にジオール類を縮合させて形成されるジヒドロキシ化合物も用いることができる。
【００１５】
２）において、一分子内にカルボン酸もしくはカルボン酸誘導体と水酸基を有する化合物の例としては、ｌ-ラクチド、ｄ−ラクチド、ヒドロキシ安息香酸などのオキシ酸、およびその誘導体、オキシ酸類のオリゴマー、ジカルボン酸の一方のカルボキシル基にオキシ酸が縮合したもの等があげられる。
【００１６】
ポリエステル樹脂を構成するジカルボン酸成分およびジオール成分は、上述した中から１種類ずつを選択して共重合させても良いし、それぞれ複数種を選択して共重合させても良い。
【００１７】
また、Ｐ１層を構成するポリエステル樹脂は、単一種でも良いし、２種以上のポリエステル樹脂をブレンドしたものでも良い。
【００１８】
本発明のＰ１層を構成する樹脂は、前述のとおりポリエステル樹脂を主たる構成成分とするが、固有粘度ＩＶは０．６５ｄｌ／ｇ以上０．８０ｄｌ／ｇ以下、かつ末端カルボキシル基量が２５当量／トン以下であることが好ましい。また、該ポリエステル樹脂はポリエチレンテレフタレート（ＰＥＴ）を主たる構成成分とすることが好ましい。ここで、主たる構成成分とは、該ポリエステル樹脂に対して５０質量％を超えて含有されていることをいう。Ｐ１層を構成する樹脂が、ＰＥＴを主たる構成成分とする場合、該ＰＥＴの固有粘度ＩＶが０．６５ｄｌ／ｇ未満の場合、シートの耐湿熱性が悪くなる場合がある。また、固有粘度ＩＶが０．８ｄｌ／ｇを超える場合、Ｐ１層を製造する際に樹脂の押出性が悪く、シート成型が困難となる場合がある。さらに、固有粘度ＩＶが上記範囲を満たしていても、末端カルボキシル基量が２５当量／トン以上の場合、Ｐ２層との密着性は良くなるが、シートの耐湿熱性が悪くなるので、好ましくない。よって、Ｐ１層を構成する樹脂がＰＥＴを主たる構成成分とする場合、上記範囲を満たすことによって、成型性、長期耐久性に非常に優れた太陽電池裏面保護用シートとすることが出来る。なお、末端カルボキシル基量の下限値は特には限定されないが、実質的に１当量／トン未満とすることは困難である。
【００１９】
本発明の太陽電池裏面保護用シートにおいて、Ｐ１層を構成するポリエステル樹脂の数平均分子量は１８５００〜４００００が好ましいが、より好ましくは数平均分子量が１９０００〜３５０００、更に好ましくは２００００〜３３０００である。Ｐ１層を構成するポリエステル樹脂の数平均分子量が１８５００に満たない場合、長期耐久性が落ちる可能性があるため好ましくない。また、４００００を超えると、重合が困難であるか重合できたとしても押出機による樹脂の押出が困難となり、製膜が困難となる場合がある。また、本発明の太陽電池裏面保護用シートにおいて、Ｐ１層は一軸、もしくは二軸に配向していることが好ましい。Ｐ１層が、一軸、もしくは二軸に配向していると、配向結晶化により長期耐久性を向上させることができる。
【００２０】
また、本発明の太陽電池裏面保護用シートにおいて、Ｐ１層を構成するポリエステル樹脂は、示差走査熱量測定（ＤＳＣ）により得られる微少吸熱ピーク温度ＴｍｅｔａＰ１（℃）が、Ｐ１層を構成するポリエステル樹脂の融点をＴｍＰ１（℃）としたとき、ＴｍＰ１−９０℃〜ＴｍＰ１−４０℃であることが好ましい。より好ましくは、ＴｍｅｔａＰ１がＴｍＰ１−８０〜ＴｍＰ１−５０℃、更に好ましくはＴｍｅｔａＰ１がＴｍＰ１−７５〜ＴｍＰ１−５５℃である。ＴｍｅｔａＰ１がＴｍＰ１−９０℃に満たないと、延伸時の残留応力の解消が不十分となる場合がある。その結果、Ｐ１層の熱収縮が大きくなって、太陽電池に組み込む際の貼り合わせ工程にて、貼り合わせが困難となり、貼り合わせができたとしても、太陽電池に組み込んで高温下で使用した際に太陽電池システムのそりが大きく発生することがある場合がある。また、ＴｍｅｔａＰ１がＴｍＰ１−４０℃を超えると、配向結晶性が低下し、耐湿熱性に劣ることがある場合がある。本発明の太陽電池裏面保護用シートにおいて、Ｐ１層のＴｍｅｔａＰ１を上述の範囲とすることによって、熱収縮率の低減と耐湿熱性を両立できる。
【００２１】
また、本発明の太陽電池裏面保護用シートにおいて、Ｐ１層を構成するポリエステル樹脂の融点ＴｍＰ１（℃）は、２２０℃以上であると耐熱性が良好となるためで好ましい。より好ましくは２４０℃以上、更に好ましくは２５０℃である。またＰ１層の融点ＴｍＰ１（℃）の上限は特に制限はないが３００℃以下のものが生産性の点で好ましい。
【００２２】
本発明のＰ１層に耐光性、光反射性、光隠蔽性、意匠性、視認性などの特性を付与する目的で、おのおのの機能を有した粒子を含有させる方法も好ましく用いられる。例えば、耐光性と光反射性の両方を向上させるためには、Ｐ１層を構成する樹脂に対して酸化チタン粒子を１質量％以上３０質量％以下の範囲で含有させることが好ましい。これによって酸化チタン粒子による紫外線吸収能と光反射性を活かして、長期に亘ってシートの劣化による着色を低減するという効果を発揮することができる。１質量％未満では耐紫外線性が悪化する場合がある。３０質量％より多いと層間の密着性が悪化する場合がある。より好ましい下限は２質量％以上であり、さらに好ましくは３質量％以上である。より好ましい上限は２５質量％以下であり、さらに好ましくは２０質量％以下である。さらには、高い光反射性と耐光性という点で、ルチル型酸化チタンを用いるのがより好ましい。
【００２３】
また、耐光性と光隠蔽性、意匠性を向上させるためには、Ｐ１層を構成する樹脂にフラーレン、カーボンファイバー、カーボンナノチューブなどの炭素系材料からなる粒子（以下、カーボン粒子）を０．１質量％以上５質量％以下の範囲で含有することが好ましい。これによってカーボン粒子による紫外線吸収能と光隠蔽性を活かして、長期に渡ってシートの劣化による着色を低減するという効果を発揮することができる。０．１質量％未満では耐紫外線性が悪化する場合がある。５質量％より多いと、Ｐ１層を形成する工程において原料を溶融押出する時に、炉内の圧力が高くなって押出が困難になったり、層間の密着性が悪化する場合がある。より好ましい下限は０．２質量％以上であり、さらに好ましくは０．５質量％以上である。より好ましい上限は４質量％以下であり、さらに好ましくは３質量％以下である。
【００２４】
また、Ｐ１層を構成するポリエステル樹脂に粒子を含有させる方法としては、ポリエステル樹脂と粒子をベント式二軸混練押出機やタンデム型押出機を用いて、溶融混練する方法が好ましく用いられる。ここで、ポリエステル樹脂に粒子を含有させる際にポリエステル樹脂が熱負荷を受けると、ポリエステル樹脂は少なからず劣化する。そのため、Ｐ１層を構成するポリエステル樹脂に含まれる粒子量よりも粒子添加量が多い高濃度マスターペレットを作製し、それをポリエステル樹脂と混合して希釈し、所定のＰ１層の粒子含有率とするのが、耐湿熱性の観点から好ましい。
【００２５】
本発明の太陽電池裏面保護用シートにおけるＰ１層には、上記の酸化チタン粒子やカーボン粒子以外にも、必要に応じて本発明の効果が損なわれない範囲で、耐熱安定剤、耐酸化安定剤、紫外線吸収剤、紫外線安定剤、有機系／無機系の易滑剤、有機系／無機系の微粒子、充填剤、核剤、染料、分散剤、カップリング剤等の添加剤や、気泡が配合されていてもよい。例えば、添加剤として紫外線吸収剤を選択した場合には、本発明の太陽電池裏面保護用シートの耐紫外線性をより高めることが可能となる。また、帯電防止剤などを添加して耐電圧を向上させたり、有機系／無機系の微粒子や気泡を含有して反射性を発現させたり、着色したい色の材料を添加して意匠性を付与することもできる。
【００２６】
本発明のＰ１層は、積層構造を有しても構わない。例えば、耐湿熱性に優れたＰ１１層と、紫外線吸収剤や紫外線吸収能を持つ酸化チタン粒子を高濃度で含有する層Ｐ１２層との積層構造なども、好ましく用いられる。このようなＰ１層とする場合には、本発明の太陽電池裏面保護用シートの構成はＰ１２層／Ｐ１１層／／Ｐ２層となることが、耐光性の観点から好ましい。この場合、Ｐ１１層、Ｐ１２層に用いる樹脂は、上記のＰ１層で例示したものを適宜、好適に用いることができる。
【００２７】
本発明の太陽電池裏面保護用シートは、Ｐ１層の厚みが３０μｍ以上５００μｍ未満であることが好ましい。Ｐ１層の厚みが３０μｍ未満であると部分放電電圧が小さく、高電圧下で使用した際に絶縁破壊を起こすことがあり、好ましくない。また、厚みが５００μｍより厚いと加工適性が悪く、また太陽電池裏面保護用シートとして用いた場合に、太陽電池セルの全体厚みが厚くなり過ぎることがあり、好ましくない。好ましい範囲は３８μｍ以上４００μｍ以下、さらに好ましくは５０μｍ以上３００μｍ以下である。
【００２８】
（易接着層（Ｐ２層））
本発明の太陽電池裏面保護用シートは、Ｐ１層に隣接して易接着層となるＰ２層を設けることが必要である。このとき、Ｐ２層はＰ１層の少なくとも片面に設ける必要がある。
【００２９】
本発明の太陽電池裏面保護用シートにおいて、易接着層（Ｐ２層）は海島構造を有しており、かつＰ２層の表面に表れている島成分の大きさが円相当径にして平均直径０．１μｍ以上５μｍ未満であることが必要である。本発明でいう円相当径の平均直径とは、島成分１個あたりの平均面積を後述する測定方法によって求め、この島成分１個あたりの平均面積と面積が等しくなる正円の直径のことをあらわす。
【００３０】
Ｐ２層の表面に表れている島成分の大きさが円相当径にして平均直径０．１μｍ未満の場合、島成分の形状が小さすぎて、特に封止材との初期密着性が悪く、さらに長期耐久性にも劣るという問題がある。また、５μｍ以上の場合、島成分の形状が大きいため、局所的に密着性が良好な部分と不良な部分が出来てしまいＰ２層に均一な密着性を付与することが困難になる場合があり、Ｐ１層との界面に隙間が生じて初期密着性、長期耐久性に劣るという問題がある。かかる範囲を満たすことによって、本発明のシートと太陽電池セルと張り合わせた時に優れた接着力を発揮し、さらには長期耐久性に優れた太陽電池裏面保護用シートとすることができる。
【００３１】
また、Ｐ２層の表面に表れている島成分は、Ｐ２層表面の１００μｍ２あたり３個以上２００個未満存在するのが好ましい。島成分が３個未満の場合、島成分の数が少ないため、Ｐ２層に均一な密着性を付与することが困難になる場合があり、また封止材との初期密着性が悪くなったり、Ｐ１層との初期密着性が悪くなったり、さらには長期耐久性にも劣るという問題がある。一方、２００個以上の場合、島成分の数が多すぎて、Ｐ１層との初期密着性が悪くなったり、封止材との初期密着性が悪くなったり、長期耐久性に劣るという問題がある。したがって、本発明の範囲にすることによって、Ｐ１層および封止材のどちらにもバランス良く接着し、さらには長期耐久性に優れたＰ２層とすることが出来る。Ｐ２層に存在する島成分の個数の好ましい範囲は１００μｍ２あたり５個以上１８０個未満、さらに好ましい範囲は１０個以上１５０個未満である。
【００３２】
本発明のＰ２層に海島構造を形成するための手法としては特に限られるものではないが、互いに非相溶な樹脂を、少なくとも２種以上用いて混合することにより、海島構造を形成する方法が好ましく用いられる。樹脂の混合方法については、用いる樹脂が熱可塑性樹脂であれば加熱溶融状態で混練しても良く、有機溶媒または水などの溶媒にて溶解した樹脂同士を混合、あるいは水中でエマルション化した樹脂を混合しても良い。有機溶媒または水などの溶媒にて溶解した樹脂同士を混合、あるいは水中でエマルション化した樹脂は、Ｐ１層表面に塗布した後に乾燥させることにより、海島構造を有するＰ２層を形成することが出来る。
【００３３】
また、本発明の島成分を直径０．１μｍ以上５μｍ未満、Ｐ２層表面の１００μｍ２あたり３個以上２００個未満の範囲にする手法としては特に限られるものではないが、例えば、互いに非相溶な樹脂が熱可塑性樹脂で加熱溶融混練をする場合には、相溶化剤を用いて、島成分となる樹脂が海成分となる樹脂中で上記範囲の大きさとなるように分散させても良いし、有機溶媒または水などの溶媒にて溶解した樹脂同士を混合、あるいは水中でエマルション化した樹脂を混合する場合には、界面活性剤を用いて上記範囲の大きさとなるように分散させる、あるいは予め島成分の粒子径が上記範囲となるように分散させておいても良い。
【００３４】
本発明の易接着層（Ｐ２層）は、Ｐ１層を形成するポリエステル樹脂、エチレン−酢酸ビニル共重合体（ＥＶＡ）樹脂のどちらにも接着性を有する層である。本発明において接着性を有するとは、後述する測定方法において接着強度が１０Ｎ／１０ｍｍ以上であることを表す。すなわち、本発明の易接着層（Ｐ２層）は、Ｐ１層を形成するポリエステル樹脂、エチレン−酢酸ビニル共重合体（ＥＶＡ）樹脂のどちらにも１０Ｎ／１０ｍｍ以上の接着強度を有することが必要である。本発明において、Ｐ２層とＰ１層を形成するポリエステル樹脂、Ｐ２層とエチレン−酢酸ビニル共重合体（ＥＶＡ）樹脂との接着強度は、ＪＩＳ  Ｋ ６８５４−２（１９９４年版）に基づいて、以下の測定方法により求められる。
接着強度測定サンプル：
本発明のシートのＰ２層面側にＥＶＡシート（サンビック（株）製、ファストキュアタイプ（５００μｍ厚シート））を重ね、さらにその上に厚さ３ｍｍの半強化ガラスを重ねて、市販のガラスラミネーターを用いて真空引き後、１３５℃加熱条件下、２９．４Ｎ／ｃｍ２荷重で１５分プレス処理をし、幅１０ｍｍ、長さ１５０ｍｍの接着強度試験サンプルを作製する。
測定条件・測定結果の定義：
剥離方法は１８０°剥離、測定数はｎ＝３で実施する。剥離界面が、３回ともＰ２層とＰ１層の界面である場合、３回の測定値の平均をＰ２層とＰ１層を形成するポリエステル樹脂との接着強度とし、Ｐ２層とＥＶＡとの接着強度はＰ２層とＰ１層を形成するポリエステル樹脂との接着強度以上であるとする。また剥離界面が、３回ともＰ２層とＥＶＡとの界面である場合、３回の測定値の平均をＰ２層とＥＶＡとの接着強度とし、Ｐ２層とＰ１層を形成するポリエステル樹脂との接着強度は、Ｐ２層とＥＶＡの接着強度以上であるとする。
【００３５】
また、本測定において、界面での剥離が生じる前に、Ｐ１層、Ｐ２層、ＥＶＡ層のいずれか破壊して剥離した界面が明確でない場合には、破壊が生じた時点の測定値を、Ｐ２層とＰ１層を形成するポリエステル樹脂との接着強度、およびＰ２層とＥＶＡ樹脂との接着強度とする。
【００３６】
また、３回の測定において剥離した界面が３回とも同じ界面でない場合（例えば、Ｐ２層とＰ１層の界面で剥離が２回、Ｐ２層とＥＶＡとの界面で剥離が１回の場合、Ｐ２層とＰ１層の界面で剥離が１回、Ｐ２層とＥＶＡとの界面で剥離が２回の場合、Ｐ２層とＰ１層の界面で剥離が１回、Ｐ２層とＥＶＡとの界面で剥離が１回、剥離した界面が明確でない場合が１回の場合など）は、得られた３回の測定値の平均値を、それぞれＰ２層とＰ１層を形成するポリエステル樹脂との接着強度、Ｐ２層とＥＶＡとの接着強度とする。
【００３７】
本発明のＰ２層を構成する樹脂は、Ｐ１層を形成するポリエステル樹脂、ＥＶＡのどちらにも１０Ｎ／１０ｍｍ以上の接着強度がある樹脂であれば、特に限定されるものではない。
【００３８】
（Ｐ２層を構成する樹脂−海成分を構成する樹脂Ａ）
本発明のＰ２層において、海成分を構成する樹脂Ａは、１種類の樹脂であってもよく、または２種類以上の樹脂の混合物であっても良いが、少なくともＰ１層との接着性を有する樹脂であることが好ましい。さらにはＰ１層、および太陽電池セル側のＥＶＡのどちらにも接着性がある樹脂であることが好ましい。
【００３９】
例えば、海成分を構成する樹脂Ａとしては、ポリウレタン樹脂、ポリエステル樹脂、アクリル樹脂などのバインダー樹脂や、イソシアネート樹脂、エポキシ樹脂、メラミン樹脂、オキサゾリン樹脂、カルボジイミド樹脂などからなる架橋剤、ポリオレフィン樹脂からなる接着剤などを用いることができる。Ｐ２層を構成する樹脂Ａにこれらの接着性樹脂を用いる場合には、単体で用いても、２種以上を組み合わせて用いてもよいが、接着強度が長期間の屋外使用で劣化することに起因するデラミネーションなどを生じないこと、光線反射率の低下につながる黄変を生じないことなどが必要である。
【００４０】
また、本発明では、Ｐ２層の海成分を構成する樹脂Ａが、ポリエーテル系ウレタン樹脂やポリエステル系ウレタン樹脂などのポリウレタン樹脂が含有すると、層間密着性や耐湿熱試験後の層間密着性を向上させるため好ましい。ポリウレタン樹脂とは、主鎖中にウレタン結合を含有する樹脂であり、例えばポリオール化合物とポリイソシアネート化合物との反応で得られ、水性媒体への分散性の点から陰イオン性基を有しているものが好ましい。ここで陰イオン性基とは、カルボキシル基、スルホン酸基、硫酸基、リン酸基等の水性媒体中で陰イオンとなる官能基のことをいう。ポリウレタン系樹脂を構成するポリオール成分としては、特に限定されず、水、エチレングリコール、ジエチレングリコール、トリエチレングリコール、１，３−ブタンジオール、１，４−ブタンジオール、１，２−プロパンジオール、１，３−プロパンジオール、１，６−ヘキサンジオール、ネオペンチルグリコール、１，４−シクロヘキサンジメタノール、メチル−１，５−ペンタンジオール、１，８−オクタンジオール、２−エチル−１，３−ヘキサンジオール、ジエチレングリコール、トリエチレングリコール、ジプロピレングリコール等の低分子量グリコール類、トリメチロールプロパン、グリセリン、ペンタエリスリトール等の低分子量ポリオール類、エチレンオキサイドやプロピレンオキサイド単位を有するポリオール化合物、ポリエーテルジオール類、ポリエステルジオール類等の高分子量ジオール類、ビスフェノールＡやビスフェノールＦ等のビスフェノール類、ダイマー酸のカルボキシル基を水酸基に転化したダイマージオール等が挙げられる。
【００４１】
一方、ポリイソシアネート成分としては、芳香族、脂肪族および脂環族の公知のジイソシアネート類の１種または２種以上の混合物を用いることができる。ジイソシアネート類の具体例としては、トリレンジジイソシアネート、４，４′−ジフェニルメタンジイソシアネート、１，３−フェニレンジイソシアネート、ヘキサメチレンジイソシアネート、キシリレンジイソシアネート、１，５−ナフチレンジイソシアネート、イソホロンジイソシアネート、ジメリールジイソシアネート、リジンジイソシアネート、水添４，４′−ジフェニルメタンジイソシアネート、水添トリレンジジイソシアネート、ダイマー酸のカルボキシル基をイソシアネート基に転化したダイマージイソシアネート、およびこれらのアダクト体、ビウレット体、イソシアヌレート体等が挙げられる。また、ジイソシアネート類にはトリフェニルメタントリイソシアネート、ポリメチレンポリフェニルイソシアネート等の３官能以上のポリイソシアネート類を用いてもよい。
【００４２】
また、ポリウレタン樹脂に陰イオン性基を導入するには、カルボキシル基、スルホン酸基、硫酸基、リン酸基等を有するポリオール成分を用いればよい。カルボキシル基を有するポリオール化合物としては、３，５−ジヒドロキシ安息香酸、２，２−ビス（ヒドロキシメチル）プロピオン酸、２，２−ビス（ヒドロキシエチル）プロピオン酸、２，２−ビス（ヒドロキシプロピル）プロピオン酸、ビス（ヒドロキシメチル）酢酸、ビス（４−ヒドロキシフェニル）酢酸、２，２−ビス（４−ヒドロキシフェニル）ペンタン酸、酒石酸、Ｎ，Ｎ−ジヒドロキシエチルグリシン、Ｎ，Ｎ−ビス（２−ヒドロキシエチル）−３−カルボキシル−プロピオンアミド等が挙げられる。
【００４３】
鎖長延長剤を用いてポリウレタン樹脂の分子量を適宜調整することもできる。鎖長延長剤としては、イソシアネート基と反応することができるアミノ基や水酸基等の活性水素を２個以上有する化合物が挙げられ、例えば、ジアミン化合物、ジヒドラジド化合物、グリコール類を用いることができる。
【００４４】
本発明のＰ２層を構成するウレタン樹脂のガラス転移温度Ｔｇは、０℃以上４０℃以下であることが好ましい。ガラス転移温度Ｔｇが０℃未満の場合、太陽電池セル側のＥＶＡとの密着性は良いが、耐湿熱性に劣る場合があるので好ましくない。また、Ｔｇが４０℃を超える場合、Ｐ２層を形成する時の造膜性が悪くなったり、太陽電池セル側のＥＶＡとの密着性が劣る場合があるので、好ましくない。Ｐ２層を構成するウレタン樹脂のガラス転移温度Ｔｇの好ましい範囲は、０℃以上３５℃以下、さらに好ましい範囲は、５℃以上３０℃以下である。
【００４５】
これらのウレタン樹脂は、例えば、ＤＩＣ株式会社製“ハイドラン”（登録商標）シリーズなど、市販の樹脂を入手して用いることができる。
【００４６】
（Ｐ２層を構成する樹脂−島成分を構成する樹脂Ｂ）
本発明のＰ２層において、島成分を構成する樹脂Ｂは、１種類の樹脂であってもよく、または２種類以上の樹脂の混合物であっても良い。島部分を構成する樹脂が２種類以上の混合物である場合、樹脂が均一に相溶していることが好ましい。また島成分は、全ての島成分が同一の樹脂であっても良く、複数種であっても良い。
【００４７】
例えば、Ｐ２層の島成分を構成する樹脂Ｂは、ポリオレフィン樹脂を含むと、太陽電池セルのＥＶＡ樹脂層との接着力が向上するため好ましい。また、ポリオレフィン樹脂としては、変性ポリオレフィン樹脂であることが好ましい。変性ポリオレフィン樹脂とは、不飽和カルボン酸またはその無水物で変性された酸変性ポリオレフィン、或いはシラン系カップリング剤で変性されたポリオレフィン、アクリル酸エステルや酢酸ビニル等その他の樹脂成分が共重合されたポリオレフィンを主成分（ここで、ポリオレフィンを主成分とする樹脂とは該樹脂全体に対してポリオレフィンを５０質量％以上含有する樹脂のことをいう）とする樹脂をいう。
【００４８】
上記変性ポリオレフィン樹脂は、エチレン、プロピレン、１−ブテン、イソブテン、１−ペンテン、４−メチル−１−ペンテン、３−メチル−１−ペンテン、１−ヘキセン等のアルケン類や、ブタジエンやイソプレン等のジエン類等のポリオレフィン樹脂が変性されたものが挙げられる。なかでも、樹脂の製造のし易さ、水性化のし易さ、各種材料に対する接着性、ブロッキング性等の点から、エチレン成分、プロピレン成分またはブテン成分（１−ブテン、イソブテンなど）であることが好ましく、両者を併用することもできる。
【００４９】
上記のポリオレフィン樹脂成分において、各成分の共重合形態は限定されず、ランダム共重合、ブロック共重合等が挙げられるが、重合のし易さの点から、ランダム共重合されていることが好ましい。また、２種以上のポリオレフィン樹脂を混合したものでもよい。
【００５０】
本発明におけるＰ２層の変性ポリオレフィン樹脂は、不飽和カルボン酸またはその無水物、或いはシラン系カップリング剤で変性されたポリオレフィンであることが好ましい。不飽和カルボン酸またはその無水物としては、アクリル酸、メタクリル酸、マレイン酸、無水マレイン酸、シトラコン酸、無水シトラコン酸、イタコン酸、無水イタコン酸、或いはこれらの誘導体のモノエポキシ化合物と上記酸とのエステル化合物、分子内にこれらの酸と反応しうる基を有する重合体と酸との反応生成物などが挙げられる。また、これらの金属塩も使用することができる。これらの中でも、ポリオレフィン樹脂への導入のし易さの点から、無水マレイン酸、アクリル酸、メタクリル酸が好ましく、特に無水マレイン酸が好ましい。これらの不飽和カルボン酸または無水物は、ポリオレフィン樹脂中に共重合されていれば良く、その形態は限定されるものではなく、例えばランダム共重合、ブロック共重合、グラフト共重合等が挙げられる。また、シラン系カップリング剤としては、ビニルトリエトキシシラン、メタクロイルオキシトリメトキシシラン、γ−メタクリロイルオキシプロピルトリアセチルオキシシシランなどを挙げることができる。
【００５１】
また、不飽和カルボン酸をポリオレフィン樹脂へ導入する方法は、特に限定されないが、例えば、ラジカル発生剤の存在下で、ポリオレフィン樹脂と不飽和カルボン酸とをポリオレフィン樹脂の融点以上に加熱溶融して反応させる方法や、ポリオレフィン樹脂を有機溶剤に溶解させた後、ラジカル発生剤の存在下で加熱、撹拌して反応させる方法等により、ポリオレフィン樹脂に不飽和カルボン酸単位をグラフト共重合する方法が挙げられる。操作が簡便である点から前者の方法が好ましい。
【００５２】
グラフト共重合に使用するラジカル発生剤としては、例えば、ジ−ｔｅｒｔ−ブチルパーオキシド、ジクミルパーオキシド、ｔｅｒｔ−ブチルヒドロパーオキシド、ｔｅｒｔ−ブチルクミルパーオキシド、ベンゾイルパーオキシド、ジラウリルパーオキシド、クメンハイドロパーオキシド、ｔｅｒｔ−ブチルパーオキシベンゾエート、エチルエチルケトンパーオキシド、ジ−ｔｅｒｔ−ブチルジパーフタレート等の有機過酸化物類や、アゾビスイソブチロニトリル等のアゾニトリル類が挙げられる。これらは、反応温度によって適宜選択して使用すればよい。
【００５３】
また、Ｐ２層に含まれる変性ポリオレフィン樹脂として、エチレン−酢酸ビニル共重合体（ＥＶＡ）樹脂を用いることも、太陽電池セルのＥＶＡ層との接着性を向上させる点で好ましい。エチレン基と酢酸ビニル基との割合は、特に限定されるものではなく、太陽電池セルのＥＶＡ層との接着性が良いものであれば、好適に用いることができる。また、ＥＶＡ樹脂を主体としてその他の成分、例えばアクリル樹脂などが共重合されていても良い。
【００５４】
本発明のＰ２層の接着性および耐熱性、耐湿性、耐ブロッキング性などの耐久性を高めるために、架橋剤を用いることが好ましい。本発明でいう架橋剤とは、ポリマー同士を連結し、物理的、化学的性質を変化させる反応性を持つ樹脂をいう。本発明で用いられる架橋剤は、特に限定されるものではなく、Ｐ２層の機械的強度を高める効果があるものであれば、好適に用いることができる。例えば、イソシアネート系樹脂、エポキシ系樹脂、メラミン系樹脂、オキサゾリン系樹脂、カルボジイミド系樹脂などが好ましく用いられる。これらの架橋剤は、例えば第一工業製薬株式会社製イソシアネート系架橋剤“エラストロン”（登録商標）、ＤＩＣ株式会社製メラミン系架橋剤“ベッカミン”（登録商標）、株式会社日本触媒製オキザゾリン系架橋剤“エポクロス”（登録商標）、日清紡ケミカル株式会社製カルボジイミド系架橋剤“カルボジライト”（登録商標）、ＤＩＣ株式会社製エポキシ架橋剤“ＥＰＩＣＬＯＮ”（登録商標）など、市販の架橋剤を入手して用いることができる。
【００５５】
本発明のＰ２層を形成するための、コーティング液（塗液）の溶剤としては、例えば、トルエン、キシレン、酢酸エチル、酢酸ブチル、アセトン、メチルエチルケトン、メチルイソブチルケトン、テトラヒドロフラン、ジメチルホルムアミド、ジメチルアセトアミド、メタノール、エタノールおよび水等を例示することができ、該コーティング液の性状としてはエマルジョン型および溶解型のいずれでも良い。近年では環境保護、省資源化、製造時における有機溶剤の排気問題などが重視され、水を溶剤の主体とした溶解型、もしくはエマルジョン型コーティング液が好ましい形態である。水を溶媒としたコーティング液の場合、樹脂成分をエマルジョン化させる構成で用いられる溶剤や、分散助剤としての有機溶媒が含まれていても構わないが、特に耐湿熱性の観点から、分散剤を含まない溶解型の塗液が好ましい。また、樹脂Ａや樹脂Ｂを水系エマルジョン化させる方法としては、特に制限されるものではなく、固／液撹拌装置や乳化機として広く当業者に知られている装置によって作製することができる。本発明のＰ２層は、前記樹脂Ａ、前記樹脂Ｂ、架橋剤Ｃを含む塗剤をＰ１層に塗布、乾燥することにより得られることが好ましい。
【００５６】
本発明の太陽電池裏面保護用シートにおけるＰ２層の厚みは０．１μｍ以上３μｍ以下が好ましい。０．１μｍ未満では封止材との密着性が悪化して、層間剥離を起こすことがある。また、３μｍより厚いと接着力を発現させる（主剤及び硬化剤間の架橋反応を促進する）のに長時間必要となり、その結果として易接着層の耐湿熱性が悪くなることがある。より好ましい下限は０．１５μｍ以上であり、さらに好ましくは０．２μｍ以上である。より好ましい上限は２μｍ以下であり、さらに好ましくは１μｍ以下である。好ましい範囲は０．１５μｍ以上２μｍ以下であり、さらに好ましくは０．２μｍ以上１μｍ以下である。特に、Ｐ１層の製膜中にインラインコーティングにてＰ２層を設けることで、製造工程の簡略化、良好なフィルムの製膜性、ならびに厚みムラや塗布欠点が減少するので好ましい。
【００５７】
本発明のＰ２層は、Ｐ１層と太陽電池セルのＥＶＡ層との接着性を向上させる目的で、積層構造を有してもよい。例えば、予めＰ１層の片側表面に設けたアンカーコート層（Ｐ２１層とする）の上に、さらにＥＶＡ層と馴染みがよい層（Ｐ２２層とする）を設ける手法も、好ましく用いられる。その場合、太陽電池裏面保護用シートの構成は、Ｐ１層／／Ｐ２１層／Ｐ２２層の順で積層され、Ｐ２層の厚みは、Ｐ２１層＋Ｐ２２層で表される。このとき、Ｐ２１層は、Ｐ１層およびＰ２２層を構成する樹脂と接着性が良く、また、Ｐ２２層はＰ２１層およびＥＶＡ層を構成する樹脂と接着性が良く、太陽電池セル作成時の熱圧着ラミネート時の温度でＥＶＡ層と相溶性を生じるものであれば、特に限定されない。この場合、Ｐ２１層、Ｐ２２層に用いる樹脂は、上記のＰ２層で例示したものを適宜好適に用いることができる。
【００５８】
また、Ｐ２２層をＰ２１層の上に形成する方法は、特に制限されるべきものではなく、公知のコーティング手法を用いることができる。コーティング手法としては、種々の方法を適用することができ、例えば、ロールコーティング法、ディップコーティング法、バーコーティング法、ダイコーティング法およびグラビアロールコーティング法等や、これらを組み合わせた方法を利用することができる。
【００５９】
本発明のＰ２層には、公知の熱安定剤、滑剤、帯電防止剤、耐ブロッキング剤、染料、顔料、光増感剤、界面活性剤、紫外線吸収剤などの各種添加剤を、必要に応じて添加することができる。
【００６０】
（太陽電池裏面保護用シート）
本発明の太陽電池裏面保護用シートは、Ｐ１層の片側表面（ただし、Ｐ２層と接する表面とは反対側の表面）に、例えばガスバリア性、耐紫外線性などの他の機能を持つ層を設けることができる。これらの層を設ける方法としては、Ｐ１層と積層する材料をそれぞれ別々に作製し、加熱されたロール群などにより熱圧着する方法（熱ラミネート法）、接着剤を介して貼り合わせる方法（接着法）、その他、積層する材料の形成用材料を溶媒に溶解させ、その溶液をあらかじめ作製していたＰ１層上に塗布する方法（コーティング法）、硬化性材料をＰ１層上に塗布した後に電磁波照射、加熱処理などで硬化させる方法、積層する材料をＰ１層上に蒸着／スパッタする方法、およびこれらを組み合わせた方法等を使用することができる。
【００６１】
本発明の太陽電池裏面保護用シートは、耐紫外線性の観点からＰ１層を入射面としたときの色調変化Δｂが１０以下であることが好ましい。ここで色調変化Δｂは、後述する測定方法において、紫外線処理前の太陽電池裏面保護用シートＰ１層を入射面として測定したｂ値をＫ０、紫外線処理後の太陽電池裏面保護用シートＰ１層を入射面として測定したｂ値をＫとしたとき、Δｂ＝Ｋ０−Ｋとして算出される値である。好ましくは６以下、さらに好ましくは３以下である。色調変化Δｂを１０以下とするためには、Ｐ１層に対して酸化チタン粒子を３質量％以上添加することが好ましい方法として挙げられ、酸化チタン粒子の添加量に応じて色調変化Δｂを低下させることが可能である。
【００６２】
本発明の太陽電池裏面保護用シートは、ガスバリア性の観点から水蒸気透過率が０．０００１ｇ／ｍ２・ｄａｙ以上１０ｇ／ｍ２・ｄａｙ以下であることが好ましい。より好ましくは０．０００１ｇ／ｍ２・ｄａｙ以上５ｇ／ｍ２・ｄａｙ以下であり、最も好ましくは０．０００１ｇ／ｍ２・ｄａｙ以上３ｇ／ｍ２・ｄａｙ以下である。この範囲とすることでバックシートから封止材へのガスが透過することによる太陽電池内部の劣化を防ぐことができる。ここで水蒸気透過率はＪＩＳ−Ｋ７１２９Ｂ法（１９９２年）に従って測定した値である。本発明における水蒸気透過率は、Ｐ３層の厚みで調整可能であり、厚みが大きいほど水蒸気透過率は小さくなる。
【００６３】
（太陽電池裏面保護用シートの製造方法）
次に、本発明の太陽電池裏面保護用シートの製造方法について例を挙げて説明する。これは一例であり、本発明は、かかる例によって得られる物のみに限定して解釈されるものではない。
【００６４】
まず、Ｐ１層を構成する原料の製造方法は、以下の方法で製造することができる。
【００６５】
本発明のＰ１層の原料となる樹脂は、ジカルボン酸、もしくはそのエステル誘導体と、ジオールを周知の方法でエステル交換反応、もしくはエステル化反応させることによって得ることができる。従来公知の反応触媒としてはアルカリ金属化合物、アルカリ土類金属化合物、亜鉛化合物、鉛化合物、マンガン化合物、コバルト化合物、アルミニウム化合物、アンチモン化合物、チタン化合物、リン化合物などを挙げることが出来る。好ましくは、通常ＰＥＴの製造方法が完結する以前の任意の段階に置いて、重合触媒としてアンチモン化合物またはゲルマニウム化合物、チタン化合物を添加することが好ましい。このような方法としては例えば、ゲルマニウム化合物を例に取ると、ゲルマニウム化合物粉体をそのまま添加することが好ましい。また、ポリエステル樹脂の数平均分子量を１８５００〜４００００にコントロールするためには、上記の方法で一端数平均分子量が１８０００程度の分子量のポリエステル樹脂を重合した後、１９０℃〜ポリエステル樹脂の融点未満の温度で、減圧または窒素ガスのような不活性気体の流通下で加熱する、いわゆる固相重合する方法が好ましい。該方法は熱可塑性樹脂の末端カルボキシル基量を増加させることなく数平均分子量を高めることができる点で好ましく行われる。
【００６６】
次に、Ｐ１層の製造方法は、Ｐ１層が単膜構成の場合、Ｐ１層用原料を押出機内で加熱溶融し、口金から冷却したキャストドラム上に押し出してシート状に加工する方法（溶融キャスト法）を使用することができる。その他の方法として、Ｐ１層用の原料を溶媒に溶解させ、その溶液を口金からキャストドラム、エンドレスベルト等の支持体上に押し出して膜状とし、次いでかかる膜層から溶媒を乾燥除去させてシート状に加工する方法（溶液キャスト法）等も使用することができる。
【００６７】
また、Ｐ１層が積層構造の場合の製造方法は、積層する各層の材料が熱可塑性樹脂を主たる構成とする場合は、二つの異なる熱可塑性樹脂を二台の押出機に投入し、溶融して口金から冷却したキャストドラム上に共押出してシート状に加工する方法（共押出法）、単膜で作製したシートに被覆層原料を押出機に投入して溶融押出して口金から押出しながらラミネートする方法（溶融ラミネート法）を用いることができる。
【００６８】
また、Ｐ１層および／またはＰ１層を含む積層体として一軸もしくは、二軸延伸されたシート基材を選択した場合、その製造方法として、まず、押出機（積層構造の場合は複数台の押出機）に原料を投入し、溶融して口金から押出し（積層構造の場合は共押出）し、冷却した表面温度１０〜６０℃に冷却されたドラム上で静電気により密着冷却固化し、未延伸シートを作製する。
【００６９】
この未延伸シートを７０〜１４０℃の温度に加熱されたロール群に導き、長手方向（縦方向、すなわちシートの進行方向）に３〜４倍延伸し、２０〜５０℃の温度のロール群で冷却する。
【００７０】
続いて、シートの両端をクリップで把持しながらテンターに導き、８０〜１５０℃の温度に加熱された雰囲気中で、長手方向に直角な方向（幅方向）に３〜４倍に延伸する。
【００７１】
延伸倍率は、長手方向と幅方向それぞれ３〜５倍とするが、その面積倍率（縦延伸倍率×横延伸倍率）は９〜１５倍であることが好ましい。面積倍率が９倍未満であると、得られる２軸延伸シートの長期耐久性が不十分となり、逆に面積倍率が１５倍を超えると延伸時に破れを生じ易くなる傾向がある。
【００７２】
二軸延伸する方法としては、上述の様に長手方向と幅方向の延伸とを分離して行う逐次二軸延伸方法の他に、長手方向と幅方向の延伸を同時に行う同時二軸延伸方法のどちらであっても構わない。
【００７３】
なお、Ｐ２層の成形をＰ１層の製造工程の中で設けるインラインコーティングにて行う場合には、逐次二軸延伸方法の場合には１軸延伸シートの後に、未延伸シートもしくは同時二軸延伸方法の場合には未延伸シートを形成した後に、それぞれコーティング工程を設け、Ｐ２層の材料となる塗剤を塗布すればよい。この時、塗布液の支持体上への濡れ性向上、接着力向上の観点から、コーティング工程の直前に基材層Ｐ１層の表面へコロナ処理を行うことなども好ましく行われる。
【００７４】
得られた二軸延伸シートの結晶配向を完了させて、平面性と寸法安定性を付与するために、引き続きテンター内にて好ましくは原料となる樹脂のＴｇ以上融点未満の温度で１〜３０秒間の熱処理を行ない、均一に徐冷後、室温まで冷却する。一般に熱処理温度が低いとシートの熱収縮が大きいため、高い熱寸法安定性を付与するためには熱処理温度は高い方が好ましい。しかしながら、熱処理温度を高くしすぎると配向結晶性が低下し、その結果形成されたシートが耐湿熱性に劣ることがある。そのため、本発明のＰ１層の熱処理温度はＴｍＰ１−９０〜ＴｍＰ１−４０℃とすることが好ましい。より好ましくは、熱処理温度をＴｍＰ１−８０〜ＴｍＰ１−５０℃、更に好ましくはＴｍＰ１−７５〜ＴｍＰ１−５５℃とするのがよい。本発明のＰ１層を含むシートは太陽電池のバックシートとして用いられるため、使用時には雰囲気温度が１００℃程度まで上昇することがあるので、熱処理温度としては、１６０℃〜ＴｍＰ１−４０℃（ただし、ＴｍＰ１−４０℃＞１６０℃）であるのが好ましい。より好ましくは１７０〜ＴｍＰ１−５０℃（ただし、ＴｍＰ１−５０℃＞１７０℃）、更に好ましくは１８０〜ＴｍＰ１−５５℃（ただし、ＴｍＰ１−５５℃＞１８０℃）である。また、上記熱処理工程中では、必要に応じて幅方向あるいは長手方向に３〜１２％の弛緩処理を施してもよい。
【００７５】
続いて必要に応じて、他素材との密着性をさらに高めるためにコロナ放電処理などを行い、巻き取ることにより、本発明の太陽電池裏面保護用シートの基材層を形成することができる。
【００７６】
次に、Ｐ２層をＰ１層上に形成する方法としては、公知のコーティング手法を用いることができる。コーティング手法としては、種々の方法を適用することができ、例えば、ロールコーティング法、ディップコーティング法、バーコーティング法、ダイコーティング法およびグラビアロールコーティング法等や、これらを組み合わせた方法を利用することができる。また、基材となるポリエステルフィルムの製膜中に、インラインにて公知のコーティング手法を用いて易接着層を設ける方法も、製造工程の簡略化という点で好ましい方法である。また、インラインコーティング以外にも複数台の押出機を用いて、Ｐ１層用の原料とＰ２層用の原料をそれぞれ別の押出機内で溶融して口金から冷却したキャストドラム上に共押出してシート状に加工する方法（共押出法）、単膜で作製した基材層Ｐ１層にＰ２層用原料を押出機に投入して溶融押出して口金から押出しながらラミネートする方法（溶融ラミネート法）、Ｐ１層とＰ２層をそれぞれ別々に作製し、加熱されたロール群などにより熱圧着する方法（熱ラミネート法）、接着剤を介して貼り合わせる方法（接着法）、その他、Ｐ２層用原料を溶媒に溶解または分散させ、その溶液をあらかじめ作製していた基材層Ｐ１層上に塗布する方法（コーティング法）、およびこれらを組み合わせた方法等が使用することができる。
【００７７】
本発明では、Ｐ２層の形成が容易であるコーティング法がより好ましい手法である。コーティング法によりＰ２層を基材層Ｐ１層上に形成する方法としては、前述の基材層Ｐ１層の製膜中に塗設するインラインコーティング法、製膜後の基材層Ｐ１層に塗設するオフラインコーティング法があげられ、どちらでも用いることが出来るが、より好ましくは基材層Ｐ１層の製膜と同時にできて効率的で、かつＰ２層とＰ１層との接着性が高いという理由からインラインコーティング法が好ましく用いられる。さらに、Ｐ１層とＥＶＡ層の接着力向上の観点から、インラインコーティングによってＰ１層の表面に設けられたＰ２１層の上に、オフラインコーティングによってＰ２２層を設けることもできる。
【００７８】
また、コーティング後にＰ２層を硬化する場合、その硬化方法は、公知の方法をとりうる。例えば熱硬化、あるいは紫外線、電子線、放射線などの活性線を用いる方法、さらにはこれらの組み合わせによる方法などが適用できる。本発明においては、熱風オーブンによる熱硬化方法が好ましい。さらに熱風オーブンによる硬化では、材料予熱／恒率乾燥／残率乾燥と、段階的に乾燥温度を上昇させていく方法が、Ｐ２層に溶媒を残留させず、好ましい方法である。さらには、乾燥工程後に、任意の温度でエージング処理を行うことは、主剤及び硬化剤間の架橋反応を促進する点で好ましい。
【００７９】
上記コーティング法により、Ｐ２層を基材層Ｐ１層上へ形成する方法としては、上述のＰ２層を構成する材料を溶媒に溶解／分散させた塗液を基材層Ｐ１層上に塗布、乾燥する手段が好ましく用いられる。この際、用いる溶媒は任意であるが、特にインラインコーティング法においては、安全性の点から水を用いることが好ましい。その場合、塗布性や、溶解性などの改良のため、水に溶解する有機溶剤を少量添加させても構わない。かかる有機溶剤の例として、メチルアルコール、エチルアルコール、イソプロピルアルコール、ｎ−プロピルアルコール、ｎ―ブチルアルコールなどの脂肪族または脂環族アルコール類、エチレングリコール、プロピレングリコール、ジエチレングリコールなどのジオール類、メチルセロソロブ、エチルセロソロブプロピレングリコールモノメチルエーテルなどのジオール誘導体、ジオキサン、テトラヒドロフランなどのエーテル類、酢酸メチル、酢酸エチル、酢酸アミルなどのエステル類、アセトン、メチルエチルケトン等のケトン類、Ｎ−メチルピロリドンなどのアミド類など、および、これらの混合物を使用することができるが、これらに限定されない。
【００８０】
本発明のＰ２層における樹脂Ａの添加量Ｗａは、Ｐ２層を構成する樹脂成分のうち１質量％以上９８．５質量％以下が好ましい。樹脂Ａは主にＰ１層との接着性を高めるため、１質量％未満の場合、太陽電池セルに張り合わせた時に、Ｐ１層とＰ２層の界面で剥がれてしまう場合がある。また、９８．５質量％よりも多いと、太陽電池セルのＥＶＡ層との接着性が悪くなる場合がある。より好ましい範囲は１０質量％以上９５質量％以下、最も好ましい範囲は２０質量％以上９０質量％以下である。
【００８１】
本発明のＰ２層における樹脂Ｂの添加量Ｗｂは、Ｐ２層を構成する樹脂成分のうち０．５質量％以上９０質量％以下が好ましい。樹脂Ｂは、主に太陽電池セルのＥＶＡ層との接着性を高めるため、０．５質量％未満の場合、太陽電池セルに張り合わせた時に、Ｐ２層とＥＶＡ層との接着性が悪くなってしまう場合がある。また、９０質量％よりも多いと、Ｐ１層とＰ２層との界面で剥がれてしまう場合がある。より好ましい範囲は１０質量％以上８０質量％以下、最も好ましい範囲は２０質量％以上６０質量％以下である。
【００８２】
本発明のＰ２層における架橋剤Ｃの添加量は、Ｐ２層を構成する樹脂成分のうち１質量％以上９０質量％以下が好ましい。架橋剤ＣはＰ１層およびＥＶＡ層のどちらにも接着性を高める働きをするため、架橋剤Ｃの添加量Ｗｃが１質量％未満または９０質量％より多くなると、Ｐ１層とＰ２層とＥＶＡ層の密着性が弱くなる場合がある。より好ましい範囲は１０質量％以上８０質量％以下、最も好ましい範囲は２０質量％以上７０質量％以下である。
【００８３】
前記の方法で得られた本発明の太陽電池裏面保護用シートを本発明の効果が損なわれない範囲で、必要に応じて熱処理やエージングなどの加工処理を加えてもよい。なお、熱処理温度の上限としては、シートの平面性などから、Ｐ１層を構成する樹脂のガラス転移温度−１０℃以下、より好ましくはガラス転移温度−２０℃以下、更に好ましくはガラス転移温度−３０℃以下である。また、熱処理時間は５秒以上４８時間以下である。熱処理することで、本発明の太陽電池裏面保護用シートの密着性を向上することができる。また、前記の方法で得られた本発明の太陽電池裏面保護用シートの密着性を向上させるために、コロナ処理、プラズマ処理を実施してもよい。
【００８４】
本発明の太陽電池は、本発明の太陽電池裏面保護用シートを用いることを特徴とする。本発明の太陽電池裏面保護用シートを用いることで、従来の太陽電池と比べて耐久性を高めたり、薄くすることが可能となる。その構成の例を図１に示す。電気を取り出すリード線（図１には示していない）を接続した発電素子をＥＶＡ樹脂などの透明な封止材２で封止したものに、ガラスなどの透明基板４と、本発明の太陽電池裏面保護用シート１として貼り合わせて構成されるが、これに限定されず、任意の構成に用いることができる。なお、図１では本発明の太陽電池裏面保護用シート単体での例を示したが、その他必要とされる要求特性に応じて本発明の太陽電池裏面保護用シートと他のフィルムとの複合シートを用いることも可能である。
【００８５】
ここで、本発明の太陽電池において、上述の太陽電池裏面保護用シート１は発電素子を封止した封止材２の背面に設置される。ここで、本発明の太陽電池裏面保護用シートはＰ２層が封止材２と接するように配置するのが好ましい。この構成とすることによって、地面からの照り返しの紫外線などに対する耐性を高めることが可能となり、高耐久の太陽電池としたり、厚さを薄くすることができる
発電素子３は、太陽光の光エネルギーを電気エネルギーに変換するものであり、結晶シリコン系、多結晶シリコン系、微結晶シリコン系、アモルファスシリコン系、銅インジウムセレナイド系、化合物半導体系、色素増感系など、目的に応じて任意の素子を、所望する電圧あるいは電流に応じて複数個を直列または並列に接続して使用することができる。透光性を有する透明基板４は太陽電池の最表層に位置するため、高透過率のほかに、高耐候性、高耐汚染性、高機械強度特性を有する透明材料が使用される。本発明の太陽電池において、透光性を有する透明基板４は上記特性と満たせばいずれの材質を用いることができ、その例としてはガラス、四フッ化エチレン−エチレン共重合体（ＥＴＦＥ）、ポリフッ化ビニル樹脂（ＰＶＦ）、ポリフッ化ビニリデン樹脂（ＰＶＤＦ）、ポリ四フッ化エチレン樹脂（ＴＦＥ）、四フッ化エチレン−六フッ化プロピレン共重合体（ＦＥＰ）、ポリ三フッ化塩化エチレン樹脂（ＣＴＦＥ）、ポリフッ化ビニリデン樹脂などのフッ素系樹脂、オレフィン系樹脂、アクリル系樹脂、およびこれらの混合物などが好ましく挙げられる。ガラスの場合、強化されているものを用いるのがより好ましい。また樹脂製の透光基材を用いる場合は、機械的強度の観点から、上記樹脂を一軸または二軸に延伸したものも好ましく用いられる。また、これら基材には発電素子の封止材料であるＥＶＡ樹脂などとの接着性を付与するために、表面に、コロナ処理、プラズマ処理、オゾン処理、易接着処理を施すことも好ましく行われる。
【００８６】
発電素子を封止するための封止材２は、発電素子の表面の凹凸を樹脂で被覆し固定し、外部環境から発電素子保護し、電気絶縁の目的の他、透光性を有する基材やバックシートと発電素子に接着するため、高透明性、高耐候性、高接着性、高耐熱性を有する材料が使用される。その例としては、エチレン−ビニルアセテート共重合体（ＥＶＡ）、エチレン−メチルアクリレート共重合体（ＥＭＡ）、エチレン−エチルアクリレート共重合体（ＥＥＡ）樹脂、エチレン−メタクリル酸共重合体（ＥＭＡＡ）、アイオノマー樹脂、ポリビニルブチラール樹脂、およびこれらの混合物などが好ましく用いられる。
【００８７】
以上のように、本発明の太陽電池裏面保護用シートを太陽電池システムに組み込むことにより、従来の太陽電池と比べて、高耐久および／または薄型の太陽電池システムとすることが可能となる。本発明の太陽電池は、太陽光発電システム、小型電子部品の電源など、屋外用途、屋内用途に限定されず各種用途に好適に用いることができる。
〔特性の測定方法および評価方法〕
（１）Ｐ１層、Ｐ２層の厚み
ミクロトームを用いて、太陽電池裏面保護用シートの表面に対して垂直方向に切削した小片を作成し、その断面を電界放射走査型電子顕微鏡”ＪＳＭ−６７００Ｆ”（日本電子（株）製）を用いて３０００倍に拡大観察して撮影した。その断面写真より、Ｐ１層、Ｐ２層それぞれの厚みを計測し、拡大倍率から逆算して厚みを求めた。なお、厚みは、互いに異なる測定視野から任意に選んだ計５箇所の断面写真を使用し、その平均値を用いた。
【００８８】
（２）Ｐ２層表面に存在する島成分の円相当径の平均直径
Ｐ２層表面を電界放射走査型電子顕微鏡”ＪＳＭ−６７００Ｆ”（日本電子（株）製）を用いて３０００倍に拡大観察して撮影した。得られた画像を用いて、東洋紡績（株）製イメージアナライザーＶ１０を用いて画像中に存在する島成分の面積の和を求め、画像中に存在する島成分の総数から島成分１個辺りの平均面積を求めた。この島成分１個辺りの平均面積と面積が等しくなる正円の直径を算出し、島成分の円相当径の平均直径とした。
【００８９】
（３）Ｐ２層の表面１００ｃｍ２辺りの島成分の個数
上記（２）項で得られた画像より、Ｐ２層表面１００μｍ２あたりにおける島成分の個数を求めた。なお、個数は、異なる測定視野から任意に選んだ計５箇所の表面写真を使用して求め、その平均値を用いた。
【００９０】
（４）粒子の含有量Ｗｔ１
太陽電池裏面保護用シートからＰ１層のみを削り、以下の方法でＰ１層の無機粒子含有量Ｗｔ１（質量％）を求めた。
【００９１】
削りだした物の質量ｗｔ１（ｇ）を測定した。次いで、オルトクロロフェノール中に溶解させ、遠心分離により不溶成分のうち、無機粒子を分取した。得られた無機粒子をオルトクロロフェノールにて洗浄、遠心分離した。なお、洗浄作業は、遠心分離後の洗浄液にアセトンを添加しても白濁しなくなるまで繰り返した。得られた無機粒子の質量ｗｔ１’（ｇ）を求め、下記（１）式から無機粒子含有率Ｗｔ１を測定した。
Ｐ１層の無機粒子含有率（質量％）Ｗｔ１＝（ｗｔ１’／ｗｔ１）×１００・・・（１）
（５）Ｐ２層とＰ１層を形成するポリエステル樹脂、ＥＶＡ樹脂との接着強度評価
ＪＩＳ  Ｋ ６８５４−２（１９９４年版）に基づいて、Ｐ２層とＰ１層を形成するポリエステル樹脂、ＥＶＡ樹脂との接着力を測定した。太陽電池裏面保護用シートのＰ２層面側にＥＶＡシート（サンビック（株）製、ファストキュアタイプ（５００μｍ厚シート））を重ね、さらにその上に厚さ３ｍｍの半強化ガラスを重ねて、市販のガラスラミネーターを用いて真空引き後、１３５℃加熱条件下、２９．４Ｎ／ｃｍ２荷重で１５分プレス処理をして、評価サンプル（疑似太陽電池モジュールサンプル）を作製した。接着強度試験の試験片の幅は１０ｍｍ、長さ１５０ｍｍの接着強度評価サンプルを作製した。
測定条件・測定結果の定義：
剥離方法は１８０°剥離、測定数はｎ＝３で測定した。３つの測定値の平均値を接着強度の値として、次の様に判定した。
【００９２】
剥離方法は１８０°剥離、測定数はｎ＝３で実施した。剥離界面が、３回ともＰ２層とＰ１層の界面である場合、３回の測定値の平均をＰ２層とＰ１層を形成するポリエステル樹脂との接着強度とし、Ｐ２層とＥＶＡとの接着強度はＰ２層とＰ１層を形成するポリエステル樹脂との接着強度以上であるとした。また剥離界面が、３回ともＰ２層とＥＶＡとの界面である場合、３回の測定値の平均をＰ２層とＥＶＡとの接着強度とし、Ｐ２層とＰ１層を形成するポリエステル樹脂との接着強度は、Ｐ２層とＥＶＡの接着強度以上であるとした。
【００９３】
また、本測定において、界面での剥離が生じる前に、Ｐ１層、Ｐ２層、ＥＶＡ層のいずれか破壊して剥離した界面が明確でない場合には、破壊が生じた時点の測定値を、Ｐ２層とＰ１層を形成するポリエステル樹脂との接着強度、およびＰ２層とＥＶＡ樹脂との接着強度とした。
【００９４】
また、３回の測定において剥離した界面が３回とも同じ界面でない場合（例えば、Ｐ２層とＰ１層の界面で剥離が２回、Ｐ２層とＥＶＡとの界面で剥離が１回の場合、Ｐ２層とＰ１層の界面で剥離が１回、Ｐ２層とＥＶＡとの界面で剥離が２回の場合、Ｐ２層とＰ１層の界面で剥離が１回、Ｐ２層とＥＶＡとの界面で剥離が１回、剥離した界面が明確でない場合が１回の場合など）は、得られた３回の測定値の平均値を、それぞれＰ２層とＰ１層を形成するポリエステル樹脂との接着強度、Ｐ２層とＥＶＡとの接着強度とした。
【００９５】
測定評価において、Ｐ２層とＥＶＡの界面で剥離が生じ、Ｐ２層とＥＶＡとの接着強度が求められた時は、Ｐ２層とＥＶＡとの接着強度を下記のように評価した。
接着強度が４０Ｎ／１０ｍｍ以上の場合：ＳＳ
接着強度が３０Ｎ／１０ｍｍ以上の場合：Ｓ
接着強度が２０Ｎ／１０ｍｍ以上３０Ｎ／１０ｍｍ未満の場合：Ａ
接着強度が１０Ｎ／１０ｍｍ以上２０Ｎ／１０ｍｍ未満の場合：Ｂ
接着強度が１０Ｎ／１０ｍｍ未満の場合：Ｃ
ＳＳ〜Ｂが良好であり、その中でもＳＳが最も優れている。
【００９６】
（６）耐湿熱試験後の封止材（ＥＶＡ）との接着強度
上記（５）項と同様にして、評価サンプル（疑似太陽電池モジュールサンプル）を作製し、タバイエスペック（株）製プレッシャークッカーにて、温度１２０℃、相対湿度１００％ＲＨの条件下にて４８時間処理を行った。その後、上記（５）項に従って、耐湿熱試験後のＥＶＡシートとの接着力を測定し、次の様に判定した。
接着強度が４０Ｎ／１０ｍｍ以上の場合：ＳＳ
接着強度が３０Ｎ／１０ｍｍ以上４０Ｎ／１０ｍｍ未満の場合：Ｓ
接着強度が２０Ｎ／１０ｍｍ以上３０Ｎ／１０ｍｍ未満の場合：Ａ
接着強度が１０Ｎ／１０ｍｍ以上２０Ｎ／１０ｍｍ未満の場合：Ｂ
接着強度が１０Ｎ／１０ｍｍ未満の場合：Ｃ
シート破壊により接着強度の測定不可：Ｄ
ＳＳ〜Ｂが良好であり、その中でもＳＳが最も優れている。
【００９７】
（７）耐湿熱試験後の伸度保持率
太陽電池裏面保護用シートを測定片の形状（１ｃｍ×２０ｃｍ）に切り出した後、タバイエスペック（株）製プレッシャークッカーにて、温度１２５℃、相対湿度１００％ＲＨの条件下にて処理を行い、その後、ＡＳＴＭ−Ｄ８８２（１９９７）に基づいて破断伸度を測定した。なお、測定はｎ＝５とし、また、シートの長手方向、幅方向のそれぞれについて測定した後、その平均値を破断伸度Ｅ１とした。
【００９８】
また、処理を行う前の太陽電池裏面保護用シートについても、１ｃｍ×２０ｃｍの大きさに切り出し、チャック間５ｃｍ、引っ張り速度３００ｍｍ／ｍｉｎにて引っ張ったときの破断伸度Ｅ０を測定した。得られた破断伸度Ｅ０，Ｅ１を用いて、次の（２）式により伸度保持率を算出し、伸度保持率が５０％となる処理時間を伸度半減期とした。
伸度保持率（％）＝Ｅ１／Ｅ０×１００・・・（２）
得られた伸度半減期について、以下のように判定した。
伸度半減期が６０時間以上の場合：Ｓ
伸度半減期が４０時間以上６０時間未満の場合：Ａ
伸度半減期が３０時間以上４０時間未満の場合：Ｂ
伸度半減期が３０時間未満の場合：Ｃ
Ｓ〜Ｂが良好であり、その中でもＳが最も優れている。
【００９９】
（８）平均相対反射率
分光光度計Ｕ−３４１０（日立製作所（株）製）を用いて、４００〜７００ｎｍの範囲の分光反射率を１０ｎｍ間隔で測定し、その平均値を平均相対反射率とした。サンプル数はｎ＝５とし、それぞれの平均相対反射率を測定して、その平均値を算出した。測定ユニットはφ６０ｍｍの積分球（型番１３０−０６３２）を使用し、１０°傾斜スペーサーを取り付けた。また、標準白色板には酸化アルミニウム（型番２１０−０７４０）を使用した。なお、測定は、本発明のＰ１層側から測定する。
平均相対反射率が８０％以上の場合：Ｓ
平均相対反射率が６０％以上８０％未満の場合：Ａ
平均相対反射率が３０％以上６０％未満の場合：Ｂ
平均相対反射率が３０％未満の場合：Ｃ
Ｓ〜Ｂが良好であり、その中でもＳが最も優れている。
【０１００】
（９）耐紫外線性
紫外線処理前の太陽電池裏面保護用シートのＰ１層側から測定したｂ値をＫ０、紫外線処理後のシートのＰ１層側から測定したｂ値をＫとした時に、下記（３）式により求められる値をＰ１層側の色調変化Δｂとして、この値よりシートの耐紫外線性を評価した。
Δｂ＝Ｋ−Ｋ０・・・（３）
紫外線処理は、スガ試験機（株）製キセノンウェザーメーターＳＣ７５０にて、温度６５℃、相対湿度５０％ＲＨ、強度６０Ｗ／ｍ２（光源：キセノンランプ、波長範囲：２９０〜４００ｎｍ）の条件下でＰ１層側に１０００時間照射した。また、ｂ値の求め方は次の通りである。
分光式色差計ＳＥ−２０００型（日本電色工業（株）製）を用い、ＪＩＳ  Ｚ−８７２２（２０００）に準じて、Ｐ１層側からｂ値を測定した。光源はＣ／２、測定モードの選択は、上記（８）項によって求めた太陽電池裏面保護用シートの相対反射率が４０％以上の場合は反射モード、相対反射率が４０％未満の場合は、透過モードとした。
【０１０１】
サンプル数はｎ＝５とし、試料測定径を３０ｍｍφとして、それぞれのｂ値を測定して、その平均値を算出した。得られた色調変化Δｂより積層シートの耐紫外線性について以下のように判定を行った。
色調変化Δｂが３以下の場合：Ｓ
色調変化Δｂが３より大きく６以下の場合：Ａ
色調変化Δｂが６より大きく１０以下の場合：Ｂ
色調変化Δｂが１０より大きい場合：Ｃ
Ｓ〜Ｂが良好であり、その中でもＳが最も優れている。
【０１０２】
（１０）Ｐ２層のガラス転移温度Ｔｇ
Ｐ２層のみを削り出して、ＪＩＳ  Ｋ−７１２１（１９９９）に基づいた方法により、示差走査熱量測定（以下、ＤＳＣ）の−２０℃から２００℃まで、２０℃／分の昇温速度で昇温した時に得られた示差走査熱量測定チャートにおけるガラス転移温度Ｔｇを求めた。
【０１０３】
（１１）固有粘度ＩＶ
オルトクロロフェノール１００ｍｌに、Ｐ１層を溶解させ（溶液濃度Ｃ＝１．２ｇ／ｍｌ）、その溶液の２５℃での粘度をオストワルド粘度計を用いて測定した。また、同様に溶媒の粘度を測定した。得られた溶液粘度、溶媒粘度を用いて、下記式（４）により、［η］を算出し、得られた値でもって固有粘度（ＩＶ）とした。
ηｓｐ／Ｃ＝［η］＋Ｋ［η］２・Ｃ  ・・・（４）
（ここで、ηｓｐ＝（溶液粘度／溶媒粘度）―１、Ｋはハギンス定数（０．３４３とする）である。）
（１２）末端カルボキシル基量（表中ではＣＯＯＨ量と記載する。）
Ｐ１層の末端カルボキシル基量について、 Ｍａｕｌｉｃｅの方法によって測定した。（文献Ｍ．Ｊ． Ｍａｕｌｉｃｅ， Ｆ． Ｈｕｉｚｉｎｇａ，  Ａｎａｌ．Ｃｈｉｍ．Ａｃｔａ，２２  ３６３（１９６０））
【実施例】
【０１０４】
以下、本発明について実施例を挙げて説明するが、本発明は必ずしもこれらに限定されるものではない。
【０１０５】
（ポリエステル系樹脂原料）
１．ＰＥＴ原料Ａ（実施例１〜１２、実施例１４、実施例１６、比較例１〜５に用いた）
ジカルボン酸成分としてテレフタル酸１００質量部、ジオール成分としてエチレングリコール１００質量部を用い、触媒として酢酸マグネシウム、三酸化アンチモン、亜リン酸を用いて重縮合反応を行った。次いで、得られたポリエチレンテレフタレートを１６０℃で６時間乾燥、結晶化させたのち、２２０℃、真空度０．３Ｔｏｒｒ、９時間の固相重合を行い、融点２５５℃、固有粘度０．８０ｄｌ／ｇ、末端カルボキシル基量１０当量／トンのポリエチレンテレフタレート（ＰＥＴ−Ａ）原料を得た。
【０１０６】
２．ＰＥＴ原料Ｂ（実施例１５に用いた）
ジカルボン酸成分としてテレフタル酸１００質量部、ジオール成分としてエチレングリコール１００質量部を用い、触媒として酢酸マグネシウム、三酸化アンチモン、亜リン酸を用いて重縮合反応を行った。次いで、得られたポリエチレンテレフタレートを１６０℃で６時間乾燥、結晶化させ、融点２５５℃、固有粘度０．６５ｄｌ／ｇ、末端カルボキシル基量２５当量／トンのポリエチレンテレフタレート（ＰＥＴ−Ｂ）原料を得た。
【０１０７】
３．ＰＥＮ原料（実施例１３に用いた）
２，６−ナフタレンジカルボン酸ジメチル１００質量部とエチレングリコール６０質量部の混合物に、酢酸マンガン・４水和物塩０．０３質量部を添加し、１５０℃の温度から２４０℃の温度に徐々に昇温しながらエステル交換反応を行った。途中、反応温度が１７０℃に達した時点で三酸化アンチモン０．０２４質量部を添加した。また、反応温度が２２０℃に達した時点で３，５−ジカルボキシベンゼンスルホン酸テトラブチルホスホニウム塩０．０４２質量部を添加した。その後、引き続いてエステル交換反応を行い、トリメチルリン酸０．０２３質量部を添加した。次いで、反応生成物を重合装置に移し、２９０℃の温度まで昇温し、３０Ｐａの高減圧下にて重縮合反応を行い、重合装置の撹拌トルクが所定の値（重合装置の仕様によって具体的な値は異なるが、本重合装置にて固有粘度０．６５のポリエチレン−２，６−ナフタレートが示す値を所定の値とした）を示した。次いで、得られたポリエチレンテレフタレートを１６０℃で６時間乾燥、結晶化させたのち、２２０℃、真空度０．３Ｔｏｒｒ、９時間の固相重合を行い、融点２５５℃、固有粘度０．７０ｄｌ／ｇ、末端カルボキシル着基量２５当量／トンのポリエチレンナフタレート（ＰＥＮ）原料を得た。
【０１０８】
４．ＰＥＴ原料Ａベース酸化チタンマスター（実施例１〜１1、実施例１６、比較例１〜５に用いた）
上記１．項によって得られたＰＥＴ樹脂１００質量部と、平均粒子径２１０ｎｍのルチル型酸化チタン粒子１００質量部を、ベントした２９０℃の押出機内で溶融混練し、酸化チタン原料（ＰＥＴａ−ＴｉＯ２）を作製した。
【０１０９】
５．ＰＥＴ原料Ｂベース酸化チタンマスター（（実施例１５に用いた）
上記２．項によって得られたＰＥＴ樹脂１００質量部と、平均粒子径２１０ｎｍのルチル型酸化チタン粒子１００質量部を、ベントした２９０℃の押出機内で溶融混練し、酸化チタン原料（ＰＥＴｂ−ＴｉＯ２）を作製した。
【０１１０】
６．ＰＥＮ原料ベース酸化チタンマスター（実施例１３に用いた）
上記４．項によって得られたＰＥＮ樹脂１００質量部と、平均粒子径２１０ｎｍのルチル型酸化チタン粒子１００質量部を、ベントした３００℃の押出機内で溶融混練し、酸化チタン原料（ＰＥＮ−ＴｉＯ２）を作製した。
【０１１１】
７．ＰＥＴ原料Ａベースカーボン粒子マスター（実施例１４に用いた）
上記１．項によって得られたＰＥＴ樹脂１００質量部と、平均粒子径４０ｎｍのカーボン粒子１００質量部を、ベントした２９０℃の押出機内で溶融混練し、カーボン粒子原料（ＰＥＴａ−ＣＢ）を作製した。
【０１１２】
（易接着層用塗剤の調製）
水を希釈溶剤として、下記項に記載された塗料を用いて固形分濃度１５質量％の塗剤Ａ〜Ｏを作製した後、アセチレンジオール系界面活性剤、日信化学株式会社製“オルフィン”（登録商標）ＥＸＰ４０５１Ｆを、個々の塗剤に対して０．５質量％の割合となるように配合した。下記項に記載された塗料の配合量は、全て固形分比である。
【０１１３】
１．塗剤Ａ（実施例１、実施例１２〜１６に用いた）
・水性ポリウレタン樹脂塗料、ＤＩＣ株式会社製“ハイドラン”（登録商標）ＡＰ−２０１が６０質量％
・エチレン酢酸ビニル（ＥＶＡ）共重合体樹脂水分散体、中央理化工業株式会社製“アクアテックス”（登録商標）ＨＡ−１１００が２０質量％
・メラミン架橋剤、ＤＩＣ株式会社製“ベッカミン”（登録商標）ＰＭ−８０が２０質量％
２．塗剤Ｂ（実施例２）
・水性ポリウレタン樹脂塗料、ＤＩＣ株式会社製“ハイドラン”（登録商標）ＡＰ−２０１が５０質量％
・エチレン酢酸ビニル（ＥＶＡ）共重合体樹脂水分散体、中央理化工業株式会社製“アクアテックス”（登録商標）ＨＡ−１１００が２０質量％
・メラミン架橋剤、ＤＩＣ株式会社製“ベッカミン”（登録商標）ＰＭ−８０が３０質量％
３．塗剤Ｃ（実施例３に用いた）
・水性ポリウレタン樹脂塗料、ＤＩＣ株式会社製“ハイドラン”（登録商標）ＡＰ−２０１が７０質量％
・エチレン酢酸ビニル（ＥＶＡ）共重合体樹脂水分散体、中央理化工業株式会社製“アクアテックス”（登録商標）ＨＡ−１１００が２０質量％
・メラミン架橋剤、ＤＩＣ株式会社製“ベッカミン”（登録商標）ＰＭ−８０が１０質量％
４．塗剤Ｄ（実施例４に用いた）
・水性ポリウレタン樹脂塗料、ＤＩＣ株式会社製“ハイドラン”（登録商標）ＡＰ−２０１が７１質量％
・エチレン酢酸ビニル（ＥＶＡ）共重合体樹脂水分散体、中央理化工業株式会社製“アクアテックス”（登録商標）ＨＡ−１１００が５質量％
・メラミン架橋剤、ＤＩＣ株式会社製“ベッカミン”（登録商標）ＰＭ−８０が２４質量％
５．塗剤Ｅ（実施例５に用いた）
・水性ポリウレタン樹脂塗料、ＤＩＣ株式会社製“ハイドラン”（登録商標）ＡＰ−２０１が３７．５質量％
・エチレン酢酸ビニル（ＥＶＡ）共重合体樹脂水分散体、中央理化工業株式会社製“アクアテックス”（登録商標）ＨＡ−１１００が５０質量％
・メラミン架橋剤、ＤＩＣ株式会社製“ベッカミン”（登録商標）ＰＭ−８０が１２．５質量％
６．塗剤Ｆ（実施例６に用いた）
・水性ポリウレタン樹脂塗料、ＤＩＣ株式会社製“ハイドラン”（登録商標）ＡＰ−２０１が６０質量％
・エチレン酢酸ビニル（ＥＶＡ）共重合体樹脂水分散体、中央理化工業株式会社製“アクアテックス”（登録商標）ＨＡ−１１００が２０質量％
・メラミン架橋剤、ＤＩＣ株式会社製“ベッカミン”（登録商標）ＰＭ−８０が１０質量％
・エポキシ架橋剤、ＤＩＣ株式会社製ＣＲ−５Ｌが１０質量％
７．塗剤Ｇ（実施例７に用いた）
・水性ポリエステル樹脂塗料、高松油脂株式会社製ＴＰ−６２０Ｋが６０質量％
・エチレン酢酸ビニル（ＥＶＡ）共重合体樹脂水分散体、中央理化工業株式会社製“アクアテックス”（登録商標）ＨＡ−１１００が２０質量％
・メラミン架橋剤、ＤＩＣ株式会社製“ベッカミン”（登録商標）ＰＭ−８０が２０質量％
８．塗剤Ｈ（実施例８に用いた）
・水性アクリル樹脂塗料、ＤＩＣ株式会社製“ディックナール”ＦＰ−２Ｄが６０質量％
・エチレン酢酸ビニル（ＥＶＡ）共重合体樹脂水分散体、中央理化工業株式会社製“アクアテックス”（登録商標）ＨＡ−１１００が２０質量％
・メラミン架橋剤、ＤＩＣ株式会社製“ベッカミン”（登録商標）ＰＭ−８０が２０質量％
９．塗剤Ｉ（実施例９に用いた）
・水性ポリウレタン樹脂塗料、ＤＩＣ株式会社製“ハイドラン”（登録商標）ＷＬＳ−２０１が６０質量％
・エチレン酢酸ビニル（ＥＶＡ）共重合体樹脂水分散体、中央理化工業株式会社製“アクアテックス”（登録商標）ＨＡ−１１００が２０質量％
・メラミン架橋剤、ＤＩＣ株式会社製“ベッカミン”（登録商標）ＰＭ−８０が２０質量％
１０．塗剤Ｊ（実施例１０に用いた）
・水性ポリウレタン樹脂塗料、ＤＩＣ株式会社製“ハイドラン”（登録商標）ＡＰ−２０１が６０質量％
・酸変性ポリプロピレン（酸変性ＰＰ）共重合体樹脂水分散体、三井化学株式会社製“ケミパール”（登録商標）ＥＰ−３１０Ｈが２０質量％
・メラミン架橋剤、ＤＩＣ株式会社製“ベッカミン” （登録商標）ＰＭ−８０が２０質量％
１１．塗剤Ｋ（実施例１１に用いた）
・水性ポリウレタン樹脂塗料、ＤＩＣ株式会社製“ハイドラン”（登録商標）ＡＰ−２０１が８０質量％
・エチレン酢酸ビニル（ＥＶＡ）共重合体樹脂水分散体、中央理化工業株式会社製“アクアテックス”（登録商標）ＨＡ−１１００が２０質量％
１２．塗剤Ｌ（比較例２に用いた）
・水性ポリウレタン樹脂塗料、ＤＩＣ株式会社製“ハイドラン”（登録商標）ＡＰ−２０１が１００質量％
１３．塗剤Ｍ（比較例３に用いた）
・水性ポリウレタン樹脂塗料、ＤＩＣ株式会社製“ハイドラン”（登録商標）ＡＰ−２０１が１０質量％
・エチレン酢酸ビニル（ＥＶＡ）共重合体樹脂水分散体、中央理化工業株式会社製“アクアテックス”（登録商標）ＨＡ−１１００が８０質量％
・メラミン架橋剤、ＤＩＣ株式会社製“ベッカミン”（登録商標）ＰＭ−８０が１０質量％
１４．塗剤Ｎ（比較例４に用いた）
・エチレン酢酸ビニル（ＥＶＡ）共重合体樹脂水分散体、中央理化工業株式会社製“アクアテックス”（登録商標）ＨＡ−１１００が１００質量％
１５．塗剤Ｏ（比較例５に用いた）
・水性ポリウレタン樹脂塗料、ＤＩＣ株式会社製“ハイドラン”（登録商標）ＡＰ−２０１が９０質量％
・メラミン架橋剤、ＤＩＣ株式会社製“ベッカミン”（登録商標）ＰＭ−８０が１０質量％
（実施例１）
１８０℃で２時間真空乾燥した（ポリエステル系樹脂原料）の項に記載のＰＥＴ原料ＡとＰＥＴベース酸化チタンマスターＡを、粒子量が表１の濃度となるように調合し２９０℃の押出機内で溶融混練し、Ｔダイ口金に導入した。次いで、Ｔダイ口金よりシート状に溶融押出して表面温度２５℃に保たれたドラム上に静電印加法で密着冷却固化させて、未延伸シートを得た。続いて、該未延伸シートを８０℃の温度に加熱したロール群で予熱した後、８５℃の温度の加熱ロールを用いて長手方向（縦方向）に２．８倍に延伸し、２５℃の温度のロール群で冷却して一軸延伸シートを得た。一軸延伸したシートにコロナ処理を施した後、（易接着層用塗剤の調製）の項に記載の塗剤のうち実施例、比較例の番号に対応した塗剤を８メッシュのメタリングバーにて塗布した。
【０１１４】
得られた一軸延伸シートの両端をクリップで把持しながらテンター内の９０℃の温度の予熱ゾーンに導き、引き続き連続的に１００℃に保たれた加熱ゾーンで長手方向に直角な方向（幅方向）に３．２倍に延伸した。さらに引き続いて、テンター内の熱処理ゾーンで２００℃で２０秒間の熱処理を施し、さらに２１０℃で４％幅方向に弛緩処理を行った。次いで、均一に徐冷し、二軸延伸シートを得た。Ｐ１層のシート厚さ、固有粘度ＩＶ、末端カルボキシル基量とＰ２層の易接着層厚みは表１に示す通りであった。
【０１１５】
得られたシートについて、特性評価を行った。その結果、表２に示す通り、耐湿熱性、耐紫外線性、ＥＶＡ密着性など各種特性に優れるシートであり、太陽電池裏面保護用シートとして用いるのに好適な特性を有していることがわかった。
【０１１６】
（実施例２〜１２、比較例２〜５）
Ｐ１層の原料の種類、塗剤の種類を表１に記載した原料、塗剤に変更した以外は実施例１と同様にして二軸延伸シートを得た。
【０１１７】
実施例２はＰ２層中のメラミン架橋剤成分が多いため、耐湿熱試験後のＥＶＡ密着性が良好であった。
【０１１８】
実施例３はＰ２層中のメラミン架橋剤成分が少ないため、耐湿熱試験後のＥＶＡ密着性がやや劣る特性であった。
【０１１９】
実施例４はＰ２層表面の島成分の個数が少ないため、ＥＶＡ密着性がやや劣る特性であった。
【０１２０】
実施例５はＰ２層表面の島成分の個数が多いため、ＥＶＡ密着性がやや劣る特性であった。
【０１２１】
実施例６はＰ２層中にメラミン架橋剤とエポキシ架橋剤を併用したため、耐湿熱試験後のＥＶＡ密着性が良好であった。
【０１２２】
実施例７〜９はＰ２層中のバインダー成分を変更し、また、Ｐ２層表面の島成分の円相当径および個数が変化したため、耐湿熱試験後のＥＶＡ密着性がやや劣る特性であった。
【０１２３】
実施例１０はＰ２層中のオレフィン樹脂成分を変更し、また、Ｐ２層表面の島成分の円相当径および個数が変化したが、耐湿熱性、耐紫外線性、ＥＶＡ密着性に優れた特性であった。
【０１２４】
実施例１１はＰ２層中に架橋剤を使用しなかったため、耐湿熱試験後のＥＶＡ密着性がやや劣る特性であった。
【０１２５】
実施例１２はＰ１層が酸化チタンを含まないため、シートの耐湿熱性は非常に優れている一方で、相対反射率、耐紫外線性が劣る特性であった。
【０１２６】
比較例２はＰ２層が単一の樹脂から形成されており、表面に島成分が存在しないため、耐湿熱試験後のＥＶＡ密着性に劣る特性であった。
【０１２７】
比較例３はＰ２層表面の島成分の円相当径が大きく、個数も少ないため、耐湿熱試験後のＥＶＡ密着性に劣る特性であった。
【０１２８】
比較例４はＰ２層が単一の樹脂から形成されており、表面に島成分が存在しないため、耐湿熱試験後のＥＶＡ密着性に劣る特性であった。
比較例５はＰ２層を構成する２成分の樹脂が相溶したことによって、Ｐ２層の表面に島成分が存在せず、耐湿熱試験後のＥＶＡ密着性に劣る特性であった。
【０１２９】
（実施例１３）
１８０℃で２時間真空乾燥した（ポリエステル系樹脂原料）の項に記載のＰＥＮ原料とＰＥＮベース酸化チタンマスターを表１の濃度となるように調合し３００℃の押出機内で溶融混練し、Ｔダイ口金に導入した。次いで、Ｔダイ口金よりシート状に溶融押出して表面温度２５℃に保たれたドラム上に静電印加法で密着冷却固化させて、未延伸シートを得た。続いて、該未延伸シートを１３０℃の温度に加熱したロール群で予熱した後、１４５℃の温度の加熱ロールを用いて長手方向（縦方向）に３．０倍に延伸し、２５℃の温度のロール群で冷却して一軸延伸シートを得た。一軸延伸したシートにコロナ処理を施した後、塗剤Ａを８メッシュのメタリングバーにて塗布した。
【０１３０】
得られた一軸延伸シートの両端をクリップで把持しながらテンター内の１３５℃の温度の予熱ゾーンに導き、引き続き連続的に１４５℃に保たれた加熱ゾーンで長手方向に直角な方向（幅方向）に３．２倍に延伸した。さらに引き続いて、テンター内の熱処理ゾーンで２００℃で２０秒間の熱処理を施し、さらに２１０℃で４％幅方向に弛緩処理を行った。次いで、均一に徐冷し、二軸延伸シートを得た。得られたシートについて、特性評価を行ったところ、表２に示す通り、耐湿熱性、耐紫外線性、ＥＶＡ密着性など各種特性に優れるシートであり、太陽電池裏面保護用シートとして用いるのに好適な特性を有していることがわかった。
【０１３１】
（実施例１４）
Ｐ１層の工程において、１８０℃で２時間真空乾燥した（ポリエステル系樹脂原料）の項に記載のＰＥＴ原料ＡとＰＥＴベースカーボン粒子マスターを表１の濃度となるように調合したこと以外は、実施例１と同様にして、二軸延伸シートを得た。得られたシートについて、特性評価を行ったところ、表２に示す通り、耐湿熱性、耐紫外線性、ＥＶＡ密着性など各種特性に優れるシートであり、太陽電池裏面保護用シートとして用いるのに好適な特性を有していることがわかった。
【０１３２】
（実施例１５）
Ｐ１層の工程において、１８０℃で２時間真空乾燥した（ポリエステル系樹脂原料）の項に記載のＰＥＴ原料ＢとＰＥＴベース酸化チタンマスターＢを表１の濃度となるように調合したこと以外は、実施例１と同様にして表1の構成の二軸延伸シートを作成した。得られた積層シートについて特性評価を行ったところ、表２に示す通り、Ｐ１層を構成するＰＥＴ原料の固有粘度ＩＶ、末端カルボキシル基量が変化したため、Ｐ１層の機械強度が低下し、耐湿熱試験後の接着強度試験において、３回ともＰ１層が破壊した。そのため、Ｐ２層とＥＶＡ層との接着強度はＰ１層が破壊した時点の強度としたところ、Ｂ判定であった。
【０１３３】
（実施例１６）
１８０℃で２時間真空乾燥した（ポリエステル系樹脂原料）の項に記載のＰＥＴ原料ＡとＰＥＴベース酸化チタンマスターＡを、粒子量が表１の濃度となるように調合し２９０℃の押出機内で溶融混練し、Ｔダイ口金に導入した。次いで、Ｔダイ口金よりシート状に溶融押出して表面温度２５℃に保たれたドラム上に静電印加法で密着冷却固化させて、３００μｍの未延伸シートを得た。上記で得られたシートの片面に、塗剤Ａを下記塗工条件でグラビアコーターを用いて塗工し、易接着層を設けた。
塗工条件：乾燥膜厚０．５μｍ、乾燥オーブン設定温度１２０℃
エージング：塗布、巻き取り後、４０℃の室内下で２日間エージング
得られたシートについて、特性評価を行った。その結果、表２に示す通り、耐湿熱性、耐紫外線性、ＥＶＡ密着性など各種特性に優れるシートであり、太陽電池裏面保護用シートとして用いるのに好適な特性を有していることがわかった。
【０１３４】
（比較例１）
１８０℃で２時間真空乾燥した（ポリエステル系樹脂原料）の項に記載のＰＥＴ原料Ａを２９０℃の押出機内で溶融混練し、Ｔダイ口金に導入した。次いで、Ｔダイ口金よりシート状に溶融押出して表面温度２５℃に保たれたドラム上に静電印加法で密着冷却固化させて、未延伸シートを得た。続いて、該未延伸シートを８０℃の温度に加熱したロール群で予熱した後、８５℃の温度の加熱ロールを用いて長手方向（縦方向）に２．８倍に延伸し、２５℃の温度のロール群で冷却して一軸延伸シートを得た。得られた一軸延伸シートの両端をクリップで把持しながらテンター内の９０℃の温度の予熱ゾーンに導き、引き続き連続的に１００℃に保たれた加熱ゾーンで長手方向に直角な方向（幅方向）に３．２倍に延伸した。さらに引き続いて、テンター内の熱処理ゾーンで２００℃で２０秒間の熱処理を施し、さらに２１０℃で４％幅方向に弛緩処理を行った。次いで、均一に徐冷し、シート厚さ２５０μｍの二軸延伸シートを得た。得られたシートについて、特性評価を行ったところ、表２に示す通り、初期のＥＶＡ密着性が劣るシートであることがわかった。
【０１３５】
【表１】
2014075508.tif 000002
【０１３６】
【表２】
2014075508.tif 000003
【０１３７】
【表３】
2014075508.tif 000004
【０１３８】
【表４】
2014075508.tif 000005
【産業上の利用可能性】
【０１３９】
本発明の太陽電池裏面保護用シートは、太陽電池モジュールの裏面保護シートとして好適に使用することができる。その他にも、エチレン−酢酸ビニル共重合体樹脂との接着性が要求される用途で接着性シートとしても好適に用いることができる。
【符号の説明】
【０１４０】
１：バックシート
２：封止材
３：発電素子
４：透明基板
５：太陽電池バックシートの封止材２側の面
６：太陽電池バックシートの封止材２と反対側の面
【図１】
2014075508.tif 000006